(57)【要約】【課題】通気性が良好なバックスキンのような風合いの布帛とその副産物である伸縮性シートを提供する。【解決手段】基布１０に発泡エマルジョン樹脂組成物１３をコーティングし、このコーティング層を加熱架橋して連続気泡の樹脂層を形成した後、押圧ローラ群１８を通して当初厚さの２分の１以下に圧縮して連続気泡とし、該コーティングされたシート１０ｂ　を基布側とコーティング側に剥ぐことによって得られるバックスキンのような風合いの布帛と伸縮性シートであり、上記発泡エマルジョン樹脂組成物は、アクリル共重合エマルジョン、アクリル酸エステルの共重合物エマルジョン、エチレン酢酸ビニルエマルジョン、ウレタン樹脂エマルジョン、合成ゴムラテックスの中から選ばれた一または二以上の混合樹脂１００重量部に対し、整泡剤２乃至５重量部、架橋剤を３乃至５重量部を添加したものである。【選択図】　図１
2004084138.tif 000002
【特許請求の範囲】
【請求項１】
基布の表面に発泡エマルジョン樹脂組成物をコーティングし、このコーティング層を加熱架橋して連続気泡の樹脂層を形成した後、当初厚さの２分の１以下に圧縮し、該コーティングされたシートを基布側とコーティング側に剥ぐことによって得られるバックスキン様布帛。
【請求項２】
基布の表面に発泡エマルジョン樹脂組成物をコーティングし、このコーティング層を加熱架橋して連続気泡の樹脂層を形成した後、当初厚さの２分の１以下に圧縮し、該コーティングされたシートを基布側とコーティング側に剥ぐことによって得られた伸縮性シート。
【請求項３】
上記発泡エマルジョン樹脂組成物は、アクリル共重合エマルジョン、アクリル酸エステルの共重合物エマルジョン、エチレン酢酸ビニルエマルジョン、ウレタン樹脂エマルジョン、合成ゴムラテックスの中から選ばれた一または二以上の混合樹脂１００重量部に対し、整泡剤２乃至５重量部、架橋剤を３乃至５重量部を添加したものである請求項１記載のバックスキン様布帛。
【請求項４】
上記発泡エマルジョン樹脂組成物は、アクリル共重合エマルジョン、アクリル酸エステルの共重合物エマルジョン、エチレン酢酸ビニルエマルジョン、ウレタン樹脂エマルジョン、合成ゴムラテックスの中から選ばれた一または二以上の混合樹脂１００重量部に対し、整泡剤２乃至５重量部、架橋剤を３乃至５重量部を添加したものである請求項２記載の伸縮性シート。
【発明の詳細な説明】
【０００１】
【発明の属する技術分野】
この発明は、バックスキンのような風合いの布帛と伸縮性シートに関する。
【０００２】
【従来の技術】
近年衣服の素材として、バックスキンのような風合いの布帛が多く採用されており、その布帛の通気性は良好なものではない。
【０００３】
【発明が解決しようとする課題】
上記のような状況に鑑みこの発明は、通気性が良好なバックスキンのような風合いの布帛と伸縮性シートを提供することを課題とする。
【０００４】
【課題を解決するための手段】
上記課題を解決するためにこの発明は、基布に発泡エマルジョン樹脂組成物をコーティングし、このコーティング層を加熱架橋して連続気泡の樹脂層を形成した後、当初厚さの２分の１以下に圧縮し、該コーティングされたシートを基布側とコーティング側に剥ぐことによって得られるバックスキンのような風合いの布帛と伸縮性シート（請求項１または２）であり、上記発泡エマルジョン樹脂組成物は、アクリル共重合エマルジョン、アクリル酸エステルの共重合物エマルジョン、エチレン酢酸ビニルエマルジョン、ウレタン樹脂エマルジョン、合成ゴムラテックスの中から選ばれた一または二以上の混合樹脂１００重量部に対し、整泡剤２乃至５重量部、架橋剤を３乃至５重量部を添加したものである（請求項３または４）。
【０００５】
上記の如く構成するバックスキン様布帛は、肌触り・通気性とも良好で安価である。また、バックスキン様布帛を製造するときに得られる伸縮性シートは、通気性があり、一定の幅に裁断すると外科的治療における患部固定用テープの他、各種分野に利用することができる。
【０００６】
上記整泡剤の添加量が上記範囲より少ないときは発泡がバラツキ緻密で微細な気泡が得られない。上記範囲を越えると発泡が抑制されすぎて所望の通気性が得られなくなる。
【０００７】
また、架橋剤の添加量が上記範囲未満では気泡の形状が固定されず、長期間使用しているうちに通気性が低下し、上記範囲を越えると架橋が進みすぎ柔軟性が損なわれ感触が悪くなる。
【０００８】
上記発泡エマルジョン樹脂組成物の調整は、エマルジョン樹脂に上記整泡剤と架橋剤を規定の範囲で添加したものをタンクに投入し、エアーを少しづつ吹き込みながら高速攪拌して得られる。
【０００９】
【発明の実施の形態】
次にこの発明の実施形態を図面を参照して説明する。この発明で採用するエマルジョン樹脂は、アクリル共重合エマルジョン、アクリル酸エステルの共重合物エマルジョン、エチレン酢酸ビニルエマルジョン、ウレタン樹脂エマルジョン、合成ゴムラテックス等を使用することができ、好ましくは常温で柔らかいか、やや硬く、弾力性に富んだ樹脂を選択する。
【００１０】
アクリル酸エステル樹脂においては、ガラス転移温度が−３０℃乃至２５℃の範囲のものが好ましく、アクリル酸とメチルアクリレート、エチルアクリレート、アクリルアマイド、ブチルアクリレート、スチレン、メチルメタアクリレート、メタクリル酸、ブチルメタアクリレート等との共重合物を使用することができる。
【００１１】
整泡剤としては、アニオン活性剤、またはシリコン系のものが使用でき、その添加量はエマルジョン樹脂（固形分）１００重量部に対し２乃至５重量部の範囲とする。
【００１２】
粘度調整剤としては、水溶性糊剤、ヒドロキシエチルセルローズ、カルボキシメチルセルローズ、あるいはアンモニア増粘形のポリアクリル酸エステル、活性剤系のポリエチレングリコールジステアレートなどが使用でき、機械発泡させた発泡エマルジョン樹脂組成物の粘度は、１０００乃至２００００　ｃｐｓになるように調整する。
【００１３】
コーティングされた発泡エマルジョン樹脂組成物が、予熱炉と加熱炉を通過する間に架橋反応を起し、適度の柔軟性を有するコーティング層なるようにするには３乃至５重量部の架橋剤を添加する。架橋剤としては、水溶性のメチロールメラミン、ノンホルマリンの要求があるときはカルボジイミド系、アリジリン系、（エチレンイミン系）を使用できる。
【００１４】
【実施例】
次に表１に従い発泡エマルジョン樹脂組成物を調整する。
【００１５】
【表１】
2004084138.tif 000003
【００１６】
記
Ａ：アクリル系樹脂エマルジョン（大日本インキ化学工業株式会社製、商品名ディクナールＫ−２５０５＝アクリル酸エステル共重合体）
Ｂ：アクリル−ウレタン系樹脂エマルジョン（大日本インキ化学工業株式会社製、商品名パラボンド２Ａ−８００７＝アクリル酸アルキル・アクリロニトリル・カルボン酸共重合体エマルジョン、ポリウレタンエマルジョン）
Ｃ：エーテル系ウレタン樹脂エマルジョン（日本エヌエスシー株式会社製、商品名ヨドゾールＲＤ６）
Ｄ：エーテル系ウレタン樹脂エマルジョン（日本エヌエスシー株式会社製、商品名ヨドゾールＲＸ−７）
Ｅ：整泡剤（大日本インキ化学工業株式会社製、商品名ディクナールＭ−４０）
Ｆ：増粘剤（大日本インキ化学工業株式会社製、商品名ディクナールＭＸ）
Ｇ：増粘剤（アンモニア水）
Ｈ：架橋剤（大日本インキ化学工業株式会社製、商品名フィクサーＣ）
上記のように配合したエマルジョン樹脂組成物を高速攪拌機に投入し、空気と上記粘度調整剤を注入しながら高速攪拌して発泡倍率が約８倍、粘度３０００　ｃｐｓの発泡エマルジョン樹脂組成物を調整した。
【００１７】
上記の如く調整した発泡エマルジン樹脂組成物を、図１に示す装置に供給し本発明のバックスキン様布帛と伸縮性シートを製造する。
【００１８】
基布１０をサプライ１１から繰り出し、バックアップテーブル１２の表面を滑りながら周回するエンドレスベルト１２ｂ　とともに通過する間に発泡エマルジョン樹脂組成物１３を供給し、ドクターナイフ１４により塗膜の厚さが４．５ｍｍになるように調整してコーティングし、８０℃に調整した予熱炉１５と１５０℃に調整した加熱炉１６を通過（通過時間５分）させて架橋し、次いで冷却炉１７を通過させた後、押圧ローラ群１８を通過させて厚さ１．５ｍｍとし、ローラ１９を経て基布側とコーティング側に引き剥がすと、バックスキン様布帛Ａと伸縮性シートＢが得られ、それぞれテイクアップ２０ａ　，２０ｂ　に巻き取られる。
【００１９】
上記のようにコーティングし予熱・架橋した後のシート１０ｂ　の断面を顕微鏡観察すると、図２に示すように表・裏に近い層は緻密な連続気泡で、中層は粗大連続気泡になっており、しかも、その気泡は迷路が連なったような連続気泡となっている。
【００２０】
このことにより、このバックスキン様布帛をダウンジャケットに採用したとき、通気性に富んでいながら羽毛の抜け防止効果が得られるものと考えられる。
【００２１】
また、上記コーティングされたシートを基布側とコーティング側に引き剥がすと綺麗に二分されてバックスキン様布帛と伸縮性シートが得られるのは、上記断面構造のシートを押圧ローラー群１８で圧縮することにより表層と中層の強度差が顕著になるからだと考えられる。
【００２２】
【発明の効果】
以上説明したようにこの発明に係るバックスキン様布帛は、通気性が良好でバックスキンの風合いと肌触りを持つので衣服の生地として好適であり、同時に生産される伸縮性シートは通気性があるので、外科的治療における患部の固定用テープの他、各種分野に利用することができる。
【図面の簡単な説明】
【図１】この発明のバックスキン様布帛の製造工程図
【図２】予熱・架橋後のシートの拡大断面図
【符号の説明】
１０　基布
１０ｂ　　予熱・架橋後のシート
１１　サプライ
１２　バックアップテーブル
１２ｂ　　エンドレスベルト
１３　発泡エマルジョン樹脂組成物
１４　ドクターナイフ
１５　予熱炉
１６　加熱炉
１７　冷却炉
１８　押圧ローラ群
１９　ローラ
２０ａ　，２０ｂ　　テイクアップ
Ａ　バックスキン様布帛
Ｂ　伸縮性シート
【図１】
2004084138.tif 000004
【図２】
2004084138.tif 000005